(57)【要約】【課題】電場、あるいは磁場が還元的、あるいは酸化的作用の場となることはないとされている。電場、磁場に化学的作用をもたせる。【解決手段】磁石の磁極面に強磁性体金属板、反磁性体金属板、常磁性体金属板を密着してかさねる。３種類の金属が放射する固有の物質波が磁場のなかで共鳴し、磁場は化学的な作用をもつようになる。鉄、銅、アルミニウムの組み合わせは還元的な磁場をつくる。ニッケル、銅、アルミニウムの組み合わせは酸化的な場をつくる。３種金属板をＮＳ両極面に密着した２極３種金属板磁石を組み合せることにより広い空間を化学的な作用のある磁場にすることができる。【選択図】図４
2005286281.tif 000002
【特許請求の範囲】
【請求項１】
磁石のＮ、Ｓ両極面に厚みが０．０１−１０ｍｍの範囲内の強磁性体金属板として鉄、鉄合金、ニッケル、コバルトのいずれか、反磁性体金属板として銅、銀、金、ビスマスのいずれか、常磁体金属板としてアルミニウム、マンガン、白金のいずれかの各一枚、計３枚を順次密着して重ねた３種金属板磁石において、強磁性体金属板を先ず磁極面に密着して重ね、次に反磁性体金属板、最後に常磁性体金属板と順に密着して重ねる方法により構成された２極３種金属板磁石。
【請求項２】
請求項１における強磁性体金属板、反磁性体金属板、常磁性体金属板各１枚，計３枚で磁石の全面を請求項１の順序にしたがって包んだ全面３種金属板磁石。
【請求項３】
磁石のＮ，もしくはＳ磁極面に厚みが０．０１−１０ｍｍの範囲内の鉄板、銅板、アルミニウム板を密着して重ね、反対側の磁極面に厚みが０．０１−１０ｍｍの鉄板を密着した１極３種金属板磁石。
【請求項４】
請求項１において強磁性体金属板として鉄、反磁性体金属板として銅、常磁性体金属板としてアルミニウムを使用した２極３種金属板磁石２個を対面配置してえられる磁場を水、蒸気、空気、電流、光が通過して磁気処理されることを特徴とする水、蒸気、空気、電流、光の磁気処理装置。
【請求項５】
請求項４において強磁性体金属板をニッケル板とした磁気処理装置。
【請求項６】
請求項４において強磁性体金属板を鉄．クローム．ニッケル合金板とした磁気処理装置。
【請求項７】
請求項４、請求項５、請求項６において反磁性体金属板をビスマス板とした磁気処理装置。
【請求項８】
厚み０．０１−１０ｍｍの範囲内の強磁性体金属板として鉄、鉄合金、ニッケル、コバルトのいずれか、反磁性体金属板として銅、銀、金、ビスマスのいずれか、常磁性体金属板としてアルミニウム、白金、マンガンのいずれかの３種類の金属板をかさねて３種金属板電極とするとき、強磁性体金属板の両面に密着して重ねた反磁性体金属板の両外面に常磁性体金属板を密着して重ねた２面３種金属板電極。
【請求項９】
請求項８の２面３種金属板電極２枚を対面配置し、電圧を印加して生成した電場を水、蒸気、空気、電流、光が通過して電場処理されることを特徴とする水、蒸気、空気、電流、光の電場処理装置。
【請求項１０】
鉄、もしくはニッケル、もしくは鉄．クローム．ニッケル合金、銅、アルミニウムからなる２極３種金属板磁石のＮ極とＳ極間の磁場、鉄、もしくはニッケル、もしくは鉄．ニッケル．クローム合金、銅、アルミニウムからなる２枚の２面３種金属板電極間の電場を直交配置して得られる電磁場を空気、水、蒸気、電流、光が通過して電磁場処理されることを特徴とする水、蒸気、空気、電流、光の電磁場処理装置。
【請求項１１】
強磁性体金属板として鉄、ニッケル、鉄．クローム．ニッケル合金のいずれか、反磁性体金属板としてアルミニウム、白金、マンガンのいずれかを密着して重ねた２種金属板電極を磁石のＮＳ両極面に重ねた２極２種金属板磁石２個を対面配置し、対面する側の２種金属板電極間に電圧を加えてつくる電場とＮＳ両極間の磁場の方向を平行、または逆平行とする方法、該方法に基く電磁場装置。、
【発明の詳細な説明】
【技術分野】
【０００１】  本発明は静電磁場を使用して水、蒸気、空気を含む流体、電流、電磁波、光の化学的作用、状態を変える方法に関連するものである。
【背景技術】
【０００２】  水、蒸気、空気、電流、電磁波、光等の処理対象の状態、化学的作用を変えるには電場と磁場を同時に作用させるのが効果的である。関連する特許を本発明者は申請中である。電場、あるいは磁場のみで処理対象の状態を還元的、あるいは酸化的状態にできれば適用範囲を広げることができる。【０００３】  ３種類の金属、即ち、強磁性体金属、反磁性体金属、常磁性体金属の組み合わせが、場を還元的、あるいは酸化的にすることを実験的に確認している。たとえば銅、アルミニウム、鉄の線を撚りあわせた線、あるいは三つ編みにした帯を１回以上巻いて空コイル状にする。この空コイル断面を通過する水、空気が還元的状態になることを実験により確認している。また、銅、アルミニウム、ニッケルの組み合わせでは酸化的状態になる。３種類の金属の組み合わせがつくる物質波の共鳴現象が還元的に作用する場と酸化的に作用する場をつくるものと考えている。この３種類の金属による還元的、または酸化的作用の場と静電磁場の還元的、酸化的作用とのあいだをつなぐ現象を実験により確認した。本発明はこの実験に基くものである。
【発明の開示】
【発明が解決しようとする課題】
【０００４】  電場と磁場がそれ自体で還元的、あるいは酸化的作用を持つ場になれば使用範囲を拡大できる。使いやすい永久磁石の磁場に還元的、酸化的作用を持たせる。
【課題を解決しようとする手段】
【０００５】  ３種類の金属元素の物質波を磁場のなかで重畳することにより共鳴現象を起こし、還元的、または酸化的作用が強い磁場を出現できることを実験により確認した。３種類の金属は強磁性体の鉄、鉄合金、ニッケル、コバルト、反磁性体の銅、銀、金、ビスマス、常磁性体のアルミニウム、白金、マンガンの中から各ひとつを選ぶ。例えば、鉄、銅、アルミニウムの金属線を三つ編みした細長い帯を一回以上巻いてコイルとし、このコイルを磁極面に置く。水をいれた密封した容器をコイルのなかに置く。水は還元的状態になる。鉄の代りにニッケル、又は鉄．ニッケル．クローム合金線を使ったコイルは水を酸化的状態にする。磁場の極性には左右されない。
【０００６】  このコイル２個を対面配置し、コイル間に電圧を加えるとコイル間の場は還元的、または酸化的場となる。
【０００７】  磁石のＮ極、またはＳ極面に厚み０．０１−１０ｍｍ範囲内の、例えば０．３ｍｍの厚みの鉄板、銅板、アルミニウム板を順に密着して重ねて１極３種金属板磁石をつくる。水を入れた密封容器をこの１極３種金属板磁石のアルミニウム板の上に置き、水の変化を確認した。水の状態は還元的状態になる。ニッケル板、または鉄．クローム合金板、または鉄．クローム．ニッケル合金板、銅板、アルミニウム板の１極３種金属板磁石は水を酸化的状態にする。鉄板を省略した１極２種金属板磁石も同じように水を還元的状態にする。その理由は磁石の主要構成金属が鉄であることによる。実験から反対側の磁極面に厚めの、例えば０．５−１ｍｍの鉄板を密着させるといずれの場合も磁場の作用が高まり、安定することが判った。理由のひとつは漏洩磁束の影響を少なく出来るからである。
【０００８】  磁石のＮ、Ｓ２極面に３種類の金属板を密着して重ねた２極３種金属板磁石は磁場の作用が安定する。強い磁石は磁極間距離が長くなる。ＮＳ両極面に３種類の金属板を密着しただけでは漏洩磁束の影響を完全には防げない。全面を包む必要がある。磁石の全面を包むことで磁場全体が還元的作用、あるいは酸化的作用の場になる。磁場の還元的、酸化的作用には磁極の違いによる差はない。普通は２極３種金属板磁石で問題はない。
【０００９】  ３種類の金属板の厚みに関して実験した。薄い箔状の１０ミクロンから１０ｍｍの範囲を１ｍｍきざみで実験した。厚みによる大きな差は反磁性体金属，常磁性体金属にはない。強磁性体である鉄．ニッケル、鉄．クローム合金、鉄．クローム．ニッケル合金にかんしては厚み依存性がみられた。相対的に厚めのほうが作用は強い。
【００１０】  反磁性体の銅の代りにビスマス板を使用した２極３種金属板磁石も同じ結果をえた。強磁性体金属の違いが磁場の化学的作用を決定すると考えてよい。なお、重ねる順は強磁性体、反磁性体、常磁性体の順としている。
【００１１】  厚みが０．０１−１０ｍｍの範囲内の鉄板、銅板、アルミニウム板を順に密着した３種金属板電極を２枚つくる。この３種金属板電極のアルミニウム板側を対面配置し、一定の電圧、例えば、ＤＣ１００Ｖを加える。この電極間の空間は還元的作用の電場となる。ニッケル板、銅板、アルミニウム板の３種金属板電極の場合は酸化的作用の電場となる。同じように、鉄．クローム合金板、あるいは鉄．ニッケル．クローム合金板、銅板、アルミニウム板の３種金属板電極も酸化的作用の電場をつくる。周期律表においてニッケルとクロームは鉄を中心にお互いに一つおいて隣にあり、電子配列に共通性がある。このことが酸化的作用に結びついている。磁場に関しても同様に考える。なお、交流電圧をくわえても同様に酸化的、還元的電場をつくることができる。電場を使用して処理対象である水、蒸気、空気、そのほか電流、電磁波、赤外線、光、紫外線を処理（場を直角に通過する）すると処理対象の状態が変わる。なお、鉄板側を対面配置した電場は作用が小さくさる。したがって、強磁性体金属板の両面に反磁性体金属板、常磁性体金属板を密着した２面３種金属板電極を通常使用する。
【００１２】  ３種金属板電極の電場、または３種金属板磁石の磁場を利用して処理対象である水、蒸気、空気等の流体、電流、電磁波、赤外線、光、紫外線の化学的状態、作用を変えるときは複数個の電場、磁場を使うことにより効果を強めることができる。この場合、対面配置によりつくられる電場、および磁場を単位として複数個を直列に並べる。処理対象はこの電場、または磁場を順次、直角に通過する。この場合、隣り合う電場、または磁場の極性を反転する。交番電場、交番磁場とするのである。電場、磁場の作用は反転回数に比例する実験結果をえている。大きい開口面積の磁場、あるいは電場をつくる場合は、複数個の２極３種金属板磁石、または２面３種金属板電極を並列に配置する。
【００１３】  電場と磁場の直交関係から考えて、２極３種金属板磁石の磁場と２面３種金属板電極の電場を直交配置した静電磁場の効果について実験をした。鉄、銅、アルミニウムの２面３種金属板電極の電場とニッケル、銅、アルミニウムの２極３種金属板磁石の磁場との組み合わせの電磁場は酸化的作用を持つ。組み合わせを反対にすると還元的作用の電磁場となる。ニッケルのかわりに鉄．クローム．ニッケル合金に変えても同様に酸化的作用を持つ。
【００１４】  電場と磁場が並行、または逆平行な電磁場が持つ作用に関する実験から次のことが分かった。鉄板と銅板を密着して重ねた２種金属板電極を使えば対称性の正負２極間の電場でも平行電磁場が還元的作用を持つ。ＮＳ２極間の磁場に電場を平行に配置する時、向かい合うＮ極面とＳ極面に２種金属板の鉄板面を密着して重ねる。電場と磁場が逆平行な電磁場に酸化的作用をも持たせるにはニッケル、または鉄．クローム．ニッケル合金と銅の２種金属板電極を使用する。向かい合う側のＮ極とＳ極に２種金属板電極を密着して重ねる方式は漏洩磁束の影響をうける。したがって、磁石のＮＳ両極に２種金属板電極を密着して重ね、向かい合う側の２種金属板電極間に電圧をくわえる方式の方が安定する。この電磁場を使用して空気を含む気体、水を含む液体、蒸気、電流、光を酸化的、還元的状態にすることができる。この事実は、電磁場の非対称性は物質波の非対称性と関係があることを示す。反磁性体金属板としてビスマスを使用しても結果はかわらない。
【発明の効果】
【００１５】  本発明の対象はあらゆる産業分野が考えられる。処理対象の水、蒸気、空気、電流、光を酸化的状態、還元的状態にする。磁場、電場単体が還元的、酸化的作用を持つため適用範囲を広げる。３種金属板の磁場、電場の化学的作用は金属によるシールド効果の影響を受けにくいことを実験より確認している。金属配管の外周に取り付けることができるため、工事費が大幅に削減できる。用途も大幅に拡大できる。
【発明を実施するための最良の形態】
【００１６】  使用目的により、実施形態は変わる。個々の金属の組み合わせは色々考えられるが、磁場の場合、強磁性体として鉄、もしくはニッケル、または鉄．クローム．ニッケル合金、反磁性体として銅、もしくはビスマス、常磁性体としてアルミニウムの組み合わせが実用的である。
【実施例１】
【００１７】  図４は請求項４の磁気処理装置を説明図である。水、または蒸気に使用する例である。２極３種金属板磁石２個のＮ極面とＳ極面で水配管を挟むように取り付ける。磁場を通過した水は還元的状態になる。蒸気配管に適用すると蒸気は還元的状態になる。向かい合っているＮ極面とＳ極面に鉄、銅、アルミニウム板を密着し、反対側のＳ極面とＮ極面に鉄板を密着した１極３種金属板磁石に置き換えることができる。ニッケル板、銅板、アルミニウム板の２極３種金属板磁石は水を酸化的状態にする。水中での化学反応を促進する。ニッケルの代りに鉄、クローム、ニッケルを含む合金を使用しても磁場は水を酸化的状態にする。合金のなかに含まれるニッケルとクローム原子の影響である。【００１８】  空気を磁場処理して作用を確認した。２極３種金属板磁石の磁場で処理した空気を水に吹き込んだ場合、酸素溶解度が増加した。鉄、銅、アルミニウムの２極３種金属板磁石は１３ｐｐｍ、ニッケル、銅、アルミニウムの２極３種金属板磁石は８ｐｐｍ、無処理の空気は９ｐｐｍである。酸素分子が還元的状態になり、溶解度が高くなったと考えられる。【００１９】  磁場を直角に通過した、すなわち磁気処理された電流を受けた発熱体が放射する光は化学的に二つの状態になる。光を照射された水中での水酸化鉄の生成速度、色の違いから確認できる。鉄、銅、アルミニウム２極３種金属板磁石の磁場は還元的作用の光、ニッケル、または鉄．クローム合金、または鉄．クローム．ニッケル合金、銅、アルミニウム２極３種金属板磁石の磁場は酸化的作用の光になる。【００２０】  光を直接磁場処理した。鉄、銅、アルミニウムの２極３種金属板磁石の磁場で処理すると還元的作用を持った状態になる。ニッケル、もしくは鉄．クローム．ニッケル合金、銅、アルミニウムの２極３種金属板磁石の磁場で処理すると酸化的作用を持った状態になる。
【実施例２】
【００２１】  図６は鉄、銅、アルミニウムの２面３種金属板電極２枚を対面配置した例である。電圧を加えると電極間は還元的電場となる。この２面３種金属板電極複数個を広い開口面積を持つ空間に並列に設置して電圧を印加することにより空間は還元的作用を持つ。鉄をニッケル、もしくは鉄．ニッケル．クローム合金、もしくは鉄．クローム．ニッケル合金に置きかえると空間は酸化的作用を持つ電場となる。したがって、大量の水、蒸気、空気の状態を制御できる。電流、光の状態を制御できる。
【実施例３】
【００２２】  図７は鉄、銅、アルミニウムからなる２極３種金属板磁石のＮ、Ｓ２極間の磁場とニッケル、銅、アルミニウムからなる２面３種金属板電極間の電場を直交配置した例である。電磁場の作用は酸化的である。光，電流、水，空気を処理して作用を確認した。還元的作用の電磁場とするには金属板の組み合わせを反対にすればよい。なお、同じ３種金属板構成の場合は電場を非対称電場、例えば、正、または負の電極と接地電極間の電場とする必要がある。ニッケルの代りに鉄．クローム．ニッケル合金を使用しても同様な傾向となる。銅をビスマスに置換えても傾向は変わらない。
【実施例４】
【００２３】  図８はＮ、Ｓ２極間の磁場の方向に平行に正負２極間の電場を配置した平行電磁場の例である。鉄板と銅板を密着して重ねた２種金属板電極を使用しているものとすれば還元的作用の電磁場となる。２種金属板電極の鉄板面を磁石のＮ，Ｓ両極面に密着し、向かい合う電極間に電圧を印加する。この電磁場で処理した電流を受けた白熱電球の光を密封容器中の水に照射して平行静電磁場の作用を確認した。鉄板をニッケル板に代え、電場と磁場の方向が反対の逆平行静電磁場を使って同じように実験をして酸化的作用を確認した。鉄．クローム合金、鉄．ニッケル．クローム合金板に代えても同様に酸化的作用となる。銅の代りにビスマスを使用して同じ結果をえた。
【産業上の利用可能性】
【００２４】  様々な産業分野に利用できる。水処理、空気処理を利用した環境改善、還元的磁場を利用した健康器具、酸化的、還元的電場、磁場、電磁場を利用した化学反応触媒等。
【図面の簡単な説明】
【００２５】
【図１】  請求項１の２極３種金属板磁石の説明図である。
【図２】  請求項２の全面３種金属板磁石の説明図である。
【図３】  請求項３の１極３種金属板磁石の説明図である。
【図４】  請求項４の磁気処理装置の説明図である。（実施例１）
【図５】  請求項８の２面３種金属板電極の説明図である。
【図６】  請求項９の電場処理装置の説明図である。（実施例２）
【図７】  請求項１０の電磁場処理装置の説明図である。（実施例３）
【図８】  請求項１１の平行、（逆平行）電磁場装置の説明図である。（実施例４）
【符号の説明】
【００２６】  １  磁石
２  強磁性体金属板（鉄板、鉄合金、ニッケル）
３  反磁性体金属板（銅、銀、金、ビスマス）
４  常磁性体金属板（アルミニウム、マンガン、白金）
５  水配管
６  高圧電源
【図１】
2005286281.tif 000003
【図２】
2005286281.tif 000004
【図３】
2005286281.tif 000005
【図４】
2005286281.tif 000006
【図５】
2005286281.tif 000007
【図６】
2005286281.tif 000008
【図７】
2005286281.tif 000009
【図８】
2005286281.tif 000010